"主活物質としての酸化カドミウムと予備充電活物質としてカドミウムと糊剤とを主成分とする活物質ペーストが導電性を有する電極基板に塗着されて形成されたカドミウム負極を備えたアルカリ蓄電池であって、前記活物質中に、カドミウムインジウム合金及びインジウム化合物を混合して添加したことを特徴とするアルカリ蓄電池。前記インジウムカドミウム合金及びインジウム化合物は、インジウム比率換算でインジウムカドミウム合金:インジウム化合物=25:75~75:25の割合で混合することを特徴とする請求項1に記載のアルカリ蓄電池。しかしながら、引用文献3のように、カドミウム-インジウム合金中を負極に添加したアルカリ蓄電池は、充放電サイクル過程において、カドミウム-インジウム合金に含まれるインジウムが徐々に失活して不動態となるため、充放電サイクル特性が向上しないという問題点がある。また、上述した金属カドミウム粒子とインジウム化合物粒子をカドミウム負極に添加する方法では、インジウムが金属カドミウム粒子内に浸透してカドミウム原子を置換するまで、金属カドミウムの活性度が向上せず、電池製造直後における高率放電特性が低い問題点がある。以上のように、高率放電特性と充放電特性の双方に優れるアルカリ蓄電池はこれまで提案されていなかった。上記課題を解決するために、主活物質としての酸化カドミウムと予備充電活物質としてカドミウムと糊剤とを主成分とする活物質ペーストが導電性を有する電極基板に塗着されて形成されたカドミウム負極を備えたアルカリ蓄電池であって、前記活物質中に、カドミウムインジウム合金及びインジウム化合物を混合して添加している。好ましくは、前記インジウムカドミウム合金及びインジウム化合物は、インジウム比率換算でインジウムカドミウム合金:インジウム化合物=25:75~75:25の割合で混合している。本発明のアルカリ蓄電池のように、予備充電活物質として、カドミウムインジウム合金及びインジウム化合物を含んでいると、高率放電特性および充放電サイクル特性が大幅に向上したアルカリ蓄電池を提供することが可能となる。ついで、本発明のアルカリ蓄電池の一実施の形態を以下に説明するが、本発明は以下の実施の形態に何ら限定されるものではなく、その要旨を変更しない範囲において適宜変更して実施することが可能である。1.負極1カドミウムインジウム合金硫酸カドミウムCdSO4及び硫酸インジウムIn23を含む水溶液中に亜鉛粉末を投入して撹拌し、置換反応により粒子状のカドミウムインジウム合金を生成した。2インジウム化合物硫酸インジウムIn23を含む水溶液を撹拌しながら、これに水酸化ナトリウムを滴下し、粒子状の水酸化インジウムInと有機高分子糊剤例えば、セルロース系水溶性高分子1質量部、ナイロン繊維1質量部、水30質量部から成るCd糊料を作製し、インジウム0.05質量部をインジウム比率換算でカドミウムインジウム合金:水酸化インジウム7525の比率となるように添加した。それを主活物質である酸化カドミウム80質量部と混練して活物質ペーストを作製した。ついで、得られた活物質ペーストを導電性を有する電極基板の両面に塗布した後、乾燥させて活物質層を形成させた。この後、所定の寸法に切断して、カドミウム負極11を作製し、これを実施例1のカドミウム負極aとした。実施例2インジウムをインジウム比率換算でカドミウムインジウム合金:水酸化インジウム50:50の比率となるように添加した以外、実施例1と同様にしてカドミウム負極11を作製し、これを実施例2のカドミウム負極bとした。実施例3インジウムをインジウム比率換算でカドミウムインジウム合金:水酸化インジウム25:75の比率となるように添加した以外、実施例1と同様にしてカドミウム負極11を作製し、これを実施例3のカドミウム負極cとした。比較例1予備充電活物質として、カドミウムを20質量部と有機高分子糊剤1質量部、ナイロン繊維1質量部、水30質量部から成るCd糊料を作製し、インジウム0.05質量部をカドミウムインジウム合金として添加した。それを主活物質である酸化カドミウム80質量部と混練して活物質ペーストを作製した。ついで、得られた活物質ペーストを導電性を有する電極基板の両面に塗布した後、乾燥させて活物質層を形成させた。この後、所定の寸法に切断して、カドミウム負極11を作製し、これを比較例1のカドミウム負極xとした。比較例2予備充電活物質として、カドミウムを20質量部と有機高分子糊剤1質量部、ナイロン繊維1質量部、水30質量部から成るCd糊料を作製し、インジウム0.05質量部を水酸化インジウムとして添加した。それを主活物質である酸化カドミウム80質量部と混練して活物質ペーストを作製した。ついで、得られた活物質ペーストを導電性を有する電極基板の両面に塗布した後、乾燥させて活物質層を形成させた。この後、所定の寸法に切断して、カドミウム負極11を作製し、これを比較例2のカドミウム負極yとした。比較例3予備充電活物質として、カドミウムを20質量部と有機高分子糊剤1質量部、ナイロン繊維1質量部、水30質量部から成るCd糊料を、主活物質である酸化カドミウム80質量部と混練して活物質ペーストを作製した。ついで、得られた活物質ペーストを導電性を有する電極基板の両面に塗布した後、乾燥させて活物質層を形成させた。この後、所定の寸法に切断して、カドミウム負極11を作製し、これを比較例3のカドミウム負極zとした。2.正極一方、ニッケル焼結基板電極基板;多孔度が80のものを硝酸ニッケルを主成分とする含浸液に浸漬し、乾燥した後、水酸化ナトリウム水溶液に浸漬して水和後、水洗して、硝酸ニッケルを水酸化ニッケルに活物質化させる。このような化学含浸法を所定回数例えば8回繰り返して、ニッケル焼結基板の空孔内に所定量のニッケル活物質水酸化ニッケルを主体とする正極活物質が充填された極板とし、これを所定の寸法に切断して、ニッケル正極12とした。3.ニッケル-カドミウム蓄電池ついで、上述のようにして作製されたカドミウム負極11a,b,c,x,y,zおよびニッケル正極12とを用いて、図1に示されるように、セパレータ13を介してカドミウム負極11a,b,c,x,y,zのいずれかとニッケル正極12とが対向するように渦巻状に巻回して渦巻状電極群をそれぞれ作製した。ついで、渦巻状電極群の下部に延出する負極基板に負極集電体11aを抵抗溶接するとともに、渦巻状電極群の上部に延出する正極基板に正極集電体12aを抵抗溶接して渦巻状電極体をそれぞれ作製した。ついで、鉄にニッケルメッキを施した有底円筒形の金属外装缶15内に渦巻状電極体を挿入した後、負極集電体11aと金属外装缶15の底部をスポット溶接した。一方、正極キャップ17bと蓋体17aとからなる封口体17を用意し、正極集電体12aに設けられたリード部12bを蓋体底部17cに接触させて、蓋体底部17cとリード部12bとを溶接した。この後、渦巻状電極体の上端面に防振リング14を挿入し、外装缶15の上部外周面に溝入れ加工を施して、防振リング14の上端部に環状溝部15aを形成した。この後、金属製外装缶15内に電解液濃度が30質量の水酸化カリウムKOH水溶液を注液し、封口体17を封口ガスケット16を介して外装缶15の環状溝部15aに載置するとともに、外装缶15の先端部を封口体17側にカシメて封口して、ニッケル-カドミウム電池10A,B,C,X,Y,Zをそれぞれ作製した。ここで、カドミウム負極aを用いて作製したニッケル-カドミウム電池を電池Aとし、カドミウム負極bを用いて作製したニッケル-カドミウム電池を電池Bとし、カドミウム負極cを用いて作製したニッケル-カドミウム電池を電池Cとした。また、カドミウム負極xを用いて作製したニッケル-カドミウム電池を電池Xとし、カドミウム負極yを用いて作製したニッケル-カドミウム電池を電池Yとし、カドミウム負極zを用いて作製したニッケル-カドミウム電池を電池Zとした。4.電池特性試験ついで、以上のようにして得られた各電池A,B,C,X,Y,Zを用いて、これらの各電池を常温約25°C下で、0.1Itの充電電流で16時間充電し、1時間休止させた後、10Itの放電電流で電池電圧が0.8Vになるまで放電させて、放電時間から10It放電時の放電容量高率放電容量を求めると、下記の表1に示すような結果となった。また、1Itの充電電流で充電し、ピーク電圧を越えた後に電池電圧が10mV低下した時点で充電を停止-ΔV方式させた。ついで、1時間充電を休止した後、10Itの放電電流で電池電圧が0.8Vになるまで放電させて、1時間を休止させるという充放電サイクルを500サイクル繰り返し行って、500サイクル目の放電時間から500サイクル目の放電容量を求めると、下記の表1に示すような結果となった。尚、下記の表1において、高率放電容量については、電池Xの結果を100とし、他の電池A,B,C,Y,Zについては、それとの比で示している。また、500サイクル目の放電容量については、電池Yの結果を100とし、他の電池A,B,C,X,Zについては、それとの比で示している。上記表1の結果から明らかなように、予備充電活物質としてカドミウムインジウム合金のみの添加とした比較例1のアルカリ蓄電池に対し、金属カドミウムと水酸化インジウムの混合物を添加した比較例2のアルカリ蓄電池は、高率放電容量が低い。これは、金属カドミウムと水酸化インジウムの混合物は、金属カドミウムの表面に吸着した水酸化インジウムから供給されるインジウム原子が、金属カドミウム粒子内に十分に浸透しておらず、インジウム原子の作用によって金属カドミウム粒子の活性度が高くなるという効果が得られていないことが影響していると考える。これに対し、比較例1のアルカリ蓄電池は、あらかじめカドミウム金属結晶中の一部のカドミウム元素がインジウム原子によって置換された結晶構造を有しているカドミウム-インジウム合金を添加しているので、予備充電活物質であるカドミウムインジウム合金の活性度が高いことが影響していると考える。一方、カドミウムインジウム合金及び金属カドミウム-水酸化インジウムの混合物を同時に添加した実施例1、2及び3のアルカリ蓄電池は、比較例1のアルカリ蓄電池よりも高率放電容量が高い。これは、放電初期段階においては、活性度の高いカドミウムインジウム合金が優先的に放電される一方で、水酸化インジウムを吸着した金属カドミウムは活性度が低く、放電開始初期に放電されず、放電末期まで未放電の金属カドミウムとして存在する割合が多く、放電末期の負極放電性を補うことに起因するものと考えられる。これに対し、比較例1のアルカリ蓄電池は、カドミウムインジウム合金が、放電初期段階において優先的に機能する反面、放電最終段階においてあまり機能しなくなるので、高率放電容量が低下するものと考える。また、金属カドミウム-水酸化インジウムの混合物を添加した比較例2のアルカリ蓄電池に対し、カドミウムインジウム合金のみを添加した比較例1のアルカリ蓄電池は、500サイクル目の放電容量が低下する。これは、比較例1のアルカリ蓄電池では、充放電サイクル過程において、カドミウム-インジウム合金中に含まれるインジウムが徐々に失活して不動態となることが影響したものと考える。一方、カドミウムインジウム合金及び金属カドミウム-水酸化インジウムの混合物を同時に添加した実施例1、2及び3のアルカリ蓄電池は、比較例2のアルカリ蓄電池に対して、500サイクル目の放電容量が向上している。これは、充放電サイクル数の少ないサ初期の段階では、カドミウム-インジウム合金が優先的に機能する一方で、充放電サイクル数がある一定以上に達した段階では、充放電サイクルの進行に伴って活性度が向上する水酸化インジウムが優先的に機能するため、長期にわたって充放電サイクル特性が維持されるからであると考える。また、インジウムカドミウム合金、及び、インジウム化合物の混合割合は、インジウム比率換算で25:75~75:25の割合にて効果が見られることを見出した。"